СПОСОБ ИЗГОТОВЛЕНИЯ ДЕТАЛИ ПОСРЕДСТВОМ ВЫБОРОЧНОГО РАСПЛАВЛЕНИЯ ПОРОШКА

1. Способ изготовления детали посредством выборочного расплавления порошка включающий в себя этапы, на которых
наносят первый слой (12) первого порошка (2), основным элементом которого является первый элемент;
на первый слой наносят второй слой (15) второго порошка (22), основным элементом которого является второй элемент, отличный от первого элемента;
первый энергетический пучок (11), например лазерный пучок или электронный пучок, перемещают по второму слою (15), при этом энергия, обеспечиваемая первым пучком, позволяет инициировать экзотермическую реакцию между первым элементом и вторым элементом, при этом энергия, выделяемая при этой экзотермической реакции, позволяет локально сплавлять вместе первый и второй слои (12, 15).
2. Способ по п. 1, в котором первый элемент выбран из следующих элементов: Nb, Mo, V, Та, Cr, Fe, Со, Ni; второй элемент выбран из следующих элементов: Si или Al; при этом между первым элементом и Si или Al происходит экзотермическая реакция, приводящая к образованию силицидов или алюминидов.
3. Способ по п. 1, в котором первым элементом является Nb или Мо.
4. Способ по п. 1, в котором первым элементом является Si.
5. Способ по п. 1, в котором первым элементом является Ti; второй элемент выбран из следующих элементов: Si или Al; при этом между первым элементом и Si или Al происходит экзотермическая реакция, приводящая к образованию силицидов или алюминидов.
6. Способ по п. 2, в котором вторым элементом является Al.
7. Способ по любому из пп. 1-6, в котором второй энергетический пучок (11) перемещают по первому слою (12) до нанесения второго слоя (15), при этом энергия, обеспечиваемая вторым пучком, позволяет производить поверхностное и локальное расплавление первого слоя.
8. Способ по п. 1, в котором вышеупомянутые операции повторяют до получения указанной детали.
9. Способ по п. 1, применяемый для изготовления металлической детали, подвергающейся действию высоких рабочих температур, составляющих от 600°С до 1500°С или превышающих 1500°С.
10. Способ по п. 1, применяемый для изготовления детали газотурбинного двигателя.